(57)【要約】【課題】薄型で光取り出し効率の高い光半導体装置を提供することを目的とする。【解決手段】（ａ）支持基板上に、互いに離間する複数の開口部を有する保護膜を形成し、（ｂ）前記開口部内に、前記保護膜の厚み以下の厚みを有する導電部材を形成し、（ｃ）前記保護膜を除去し、（ｄ）前記導電部材の側面を湾曲するように加工し、（ｅ）前記導電部材間に遮光性樹脂を含む基体を形成し、（ｆ）前記導電部材上に光半導体素子を載置し、（ｇ）前記光半導体素子を、透光性樹脂からなる封止部材で被覆し、（ｈ）前記支持基板を除去し、（ｉ）前記光半導体素子を個片化して光半導体装置を得る工程を含む光半導体装置の製造方法。【選択図】図１Ａ
2011029420.tif 000002
【特許請求の範囲】
【請求項１】
光半導体素子と、
上面に前記光半導体素子が載置され及び／又は上面が前記半導体素子と接続され、下面が光半導体装置の外表面を形成する複数の導電部材と、
前記導電部材間に配置された遮光性樹脂を含む基体と、
前記光半導体素子を封止する透光性樹脂からなる封止部材とを備える光半導体装置であって、
前記導電部材は、その側面が湾曲していることを特徴とする光半導体装置。
【請求項２】
前記導電部材は、
前記光半導体素子が載置され及び／又は上面が前記半導体素子と接続され、光を反射可能な第３層と、
光半導体装置の外表面を形成する第１層と、
前記第３層と第１層との間に位置する第２層とを有している請求項１に記載の光半導体装置。
【請求項３】
光半導体素子と、
上面に前記光半導体素子が載置され及び／又は上面が前記半導体素子と接続され、下面が光半導体装置の外表面を形成する複数の導電部材と、
前記導電部材間に配置された遮光性樹脂を含む基体と、
前記光半導体素子を封止する透光性樹脂からなる封止部材とを備える光半導体装置であって、
前記導電部材は、前記光半導体素子が載置され及び／又は上面が前記半導体素子と接続され、光を反射可能な第３層と、
光半導体装置の外表面を形成する第１層と、
前記第３層と第１層との間に位置する第２層とを有しており、かつ、前記導電部材の一断面において第２層が前記第１層及び第３層よりも幅狭であることを特徴とする光半導体装置。
【請求項４】
前記導電部材は、その下面が前記基体の下面と面一である請求項１から３のいずれか１項に記載の光半導体装置。
【請求項５】
（ａ）支持基板上に、互いに離間する第１及び第２の導電部材を形成し、
（ｂ）前記導電部材の側面を湾曲するように加工し、
（ｃ）前記導電部材間に遮光性樹脂を含む基体を形成し、
（ｄ）前記導電部材上に光半導体素子を載置し、
（ｅ）前記光半導体素子を、透光性樹脂からなる封止部材で被覆し、
（ｆ）前記支持基板を除去し、
（ｇ）前記基体を分割して光半導体装置を得る工程を含むことを特徴とする光半導体装置の製造方法。
【請求項６】
前記（ａ）工程において、前記支持基板上に、互いに離間する開口部を有する第２の保護膜を形成し、該開口部内に前記第１及び第２の導電部材を鍍金による積層膜として形成する請求項５に記載の方法。
【請求項７】
前記（ｂ）工程において、前記導電部材の側面加工を、ウェットエッチングによって行う請求項５又は６に記載の方法。
【発明の詳細な説明】
【技術分野】
【０００１】
本発明は、光半導体装置及びその製造方法に関する。
【背景技術】
【０００２】
近年、電子機器の小型化・軽量化に伴い、それらに搭載される光半導体装置（発光ダイオード）、受光装置（ＣＣＤ）等の光半導体装置も小型化されたものが種々開発されている。これらの光半導体装置は、例えば、絶縁基板の両面にそれぞれ形成された一対の金属導体パターンを有する両面スルーホールプリント基板上に発光素子、受光素子等の光半導体素子を載置し、ワイヤ等を用いて金属導体パターンと光半導体素子とを電気的に導通させた構造を有している。
【０００３】
しかし、両面スルーホールプリント基板は、少なくとも０．１ｍｍ程度以上の厚みがあるため、表面実装型光半導体装置の徹底した薄型化を阻害する要因となっている。
そのため、このようなプリント基板を使用しない構造の光半導体装置が開発されている（例えば、特許文献１：特開２００５−７９３２９号公報）。
【０００４】
特許文献１に開示されている光半導体装置は、基板に蒸着等によって薄い金属膜を形成して、これを電極とし、発光素子とともに樹脂で封止することで、従来の表面実装型の光半導体装置に比べて薄型化が可能となっている。
しかし、薄い金属膜と樹脂との密着性については改善の余地がある。
【０００５】
一方、回路装置において、プリント基板を使用しないで小型化を図る技術が提案されている（例えば、特許文献２：特開２００１−２２３３１７号公報、特許文献３：特開２００２−９１９６号公報）。
【先行技術文献】
【特許文献】
【０００６】
【特許文献１】特開２００５−７９３２９号公報
【特許文献２】特開２００１−２２３３１７号公報
【特許文献３】特開２００２−９１９６号公報
【発明の概要】
【発明が解決しようとする課題】
【０００７】
特許文献２に開示されている回路装置は、導電箔に分離溝を形成した後、回路素子を実装し、この導電箔を支持基板として封止樹脂で封止し、導電箔を研磨して分離溝を利用して導電箔を分離することによって、プリント基板、セラミック基板、フレキシブルシート等の絶縁性支持基板を用いない構成としている。
また、特許文献３に開示されている半導体装置は、支持基板に所定パターンの導電膜を形成し、半導体装置を実装し、樹脂封止した後、支持基板を剥離することによって、絶縁性支持基板を用いない構成としている。
そして、これら特許文献２及び３においては、薄膜状の導電箔／導電膜が封止樹脂から抜け落ちないように、その側面をオーバーハング形状に加工している。
しかし、特に特許文献２では、導電箔のオーバーハング形状を形成するために煩雑な工程を経ており、製造コストの増大及び歩留まり低下が免れない。特に、特許文献３では、樹脂との密着性については十分でなく、改善の余地がある。
【０００８】
本発明は、上記課題に鑑みなされたものであり、光半導体装置として十分な機能を発揮させながら、簡便かつ容易に、導電膜と樹脂との密着性を確保することができる光半導体装置の製造方法及び光半導体装置を提供することを目的とする。
【課題を解決するための手段】
【０００９】
本発明の光半導体装置は、
光半導体素子と、
上面に前記光半導体素子が載置され及び／又は上面が前記半導体素子と接続され、下面が光半導体装置の外表面を形成する複数の導電部材と、
前記導電部材間に配置された遮光性樹脂を含む基体と、
前記光半導体素子を封止する透光性樹脂からなる封止部材とを備える光半導体装置であって、
前記導電部材は、その側面が湾曲していることを特徴とする。
【００１０】
このような光半導体装置では、前記導電部材は、
前記導電部材は、
前記光半導体素子が載置され及び／又は上面が前記半導体素子と接続され、光を反射可能な第３層と、
光半導体装置の外表面を形成する第１層と、
前記第３層と第１層との間に位置する第２層とを有していることが好ましい。
【００１１】
また、本発明の別の光半導体装置は、
光半導体素子と、
上面に前記光半導体素子が載置され及び／又は上面が前記半導体素子と接続され、下面が光半導体装置の外表面を形成する複数の導電部材と、
前記導電部材間に配置された遮光性樹脂を含む基体と、
前記光半導体素子を封止する透光性樹脂からなる封止部材とを備える光半導体装置であって、
前記導電部材は、前記光半導体素子が載置され及び／又は上面が前記半導体素子と接続され、光を反射可能な第３層と、
光半導体装置の外表面を形成する第１層と、
前記第３層と第１層との間に位置する第２層とを有しており、かつ、前記導電部材の一断面において第２層が前記第１層及び第３層よりも幅狭であることを特徴とする。
【００１２】
上述した光半導体装置では、前記導電部材は、その下面が前記基体の下面と面一であることが好ましい。
【００１３】
さらに、本発明の光半導体装置の製造方法では、
（ａ）支持基板上に、互いに離間する第１及び第２の導電部材を形成し、
（ｂ）前記導電部材の側面を湾曲するように加工し、
（ｃ）前記導電部材間に遮光性樹脂を含む基体を形成し、
（ｄ）前記導電部材上に光半導体素子を載置し、
（ｅ）前記光半導体素子を、透光性樹脂からなる封止部材で被覆し、
（ｆ）前記支持基板を除去し、
（ｇ）前記基体を分割して光半導体装置を得る工程を含むことを特徴とする。
【００１４】
このような光半導体装置の製造方法では、
前記（ａ）工程において、前記支持基板上に、互いに離間する開口部を有する第２の保護膜を形成し、該開口部内に前記第１及び第２の導電部材を鍍金による積層膜として形成することが好ましい。
前記（ｂ）工程において、前記導電部材の側面加工を、ウェットエッチングによって行うことが好ましい。
【発明の効果】
【００１５】
本発明によれば、より小型化・軽量化を実現した光半導体装置を簡便かつ確実に、歩留まりよく製造することが可能となる。
また、本発明の光半導体装置は、光半導体装置として、取り出し効率を最大限に向上させながら、より小型化・軽量化を実現することができる。
【図面の簡単な説明】
【００１６】
【図１Ａ】本発明の光半導体装置を示す斜視図である。
【図１Ｂ】図１Ａの光半導体装置のＡ−Ａ’線断面図である。
【図１Ｃ】本発明の光半導体装置の製造方法を説明する工程図である。
【図１Ｄ】本発明の光半導体装置の製造方法を説明する工程図である。
【図２Ａ】本発明の光半導体装置における導電部材の積層構造を説明するための断面図である。
【図２Ｂ】本発明の光半導体装置における導電部材の積層構造を示す断面図である。
【発明を実施するための形態】
【００１７】
本発明を実施するための最良の形態を、以下に図面を参照しながら説明する。ただし、以下に示す形態は、本発明の技術思想を具体化するための光半導体装置及びその製造方法を例示するものであって、以下に限定されるものではない。特に、各実施形態において説明した事項は、特に断りのない限り、他の実施形態にもそのまま適用することができる。
【００１８】
また、本明細書は、特許請求の範囲に示される部材を、実施の形態の部材に特定するものではない。特に、実施の形態に記載されている構成部品の寸法、材質、形状、その相対的配置等は、特定する記載がない限りは、本発明の範囲をそれのみに限定するものではなく、単なる説明例にすぎない。
各図面が示す部材の大きさや位置関係等は、説明を明確にするため誇張していることがある。
さらに以下の説明において、同一の名称、符号については同一又は同質の部材を示しており、詳細説明を適宜省略する。
【００１９】
＜実施の形態１：光半導体装置１＞
本実施の形態の光半導体装置１００を、図１Ａ、図１Ｂに示す。図１Ａは光半導体装置１００の斜視図、図１Ｂは、図１Ａに示す光半導体装置１００のＡ−Ａ’線断面図である。
【００２０】
この光半導体装置１００は、発光素子１０３と、導電部材１０２と、導電部材１０２から離間した導電部材１０１と、導電部材１０１、１０２間に配置し、発光素子２０３からの光を遮光可能な樹脂からなる基体１０６ａと、その上面が導電部材１０２、基体１０６ａ及び発光素子１０３よりも上面に位置する突出部材１０６ｃと、発光素子１０３等を被覆する封止部材１０４とを有している。光半導体装置には、さらに保護素子を設けることができる。
【００２１】
（導電部材）
導電部材は、光半導体素子（以下「発光素子」と記することがある）を載置する及び／又は光半導体素子と接続され、通電させるための一対の電極として機能するものである。
【００２２】
導電部材の少なくとも一つは、発光素子がその上面に直接又はサブマウント等の別部材を介して間接的に載置される。導電部材は、単に発光素子が載置されるのみで通電に寄与しなくてもよいし、発光素子及び／又は保護素子等への通電に寄与してもよい。つまり、電極として機能させるものであってもよい。
例えば、図１Ｂに示すように、導電部材１０２は、発光素子１０３が載置される上面と、光半導体装置１００の外表面を形成する下面とを有している。このため、導電部材１０２の上面は、発光素子１０３が載置可能な面積以上の大きさであればよい。その形状は、例えば、上面視が略四角形、多角形、これらの形状に切り欠きを有する形状等、種々のものとすることができる。また、発光素子１０３を載置させる領域は、平坦な面とするのが好ましい。
【００２３】
導電部材の他の少なくとも一つは、発光素子と、導電ワイヤを用いて又はバンプ等を用いて電気的に接続され、外部から電力を供給させるための電極として機能する。
例えば、図１Ａに示すように、導電部材１０１、１０２は互いに対向するように設けることができる。ここでは導電部材１０１、１０２で正負一対の電極となるように機能させている。
【００２４】
導電部材１０１、１０２は、発光素子１０３と導電性ワイヤ１０５、１０５’を介して又は導電性ワイヤを用いず、発光素子の電極と直接電気的に接続される上面と、光半導体装置１００の外表面を形成する下面を有する。そのため、導電部材１０１、１０２の上面は、導電ワイヤ１０５、１０５’との接合又は発光素子との直接接続に必要な面積を有していればよい。
【００２５】
導電部材１０１、１０２の上面は、図１Ｂ等に示すように、平坦な平面としてもよいし、微細な凹凸、溝、孔等を有していてもよい。
【００２６】
導電部材の下面は、いずれも、基体１０６で被覆されずに外部に露出している。これらの下面は、実質的に平坦な面とするのが好ましいが、微細な凹凸等が形成されていてもよい。
ただし、導電部材の下面は、後述する基体の下面と実質的に面一であることが適している。面一とすることにより、薄型の光半導体装置とすることができる。
【００２７】
導電部材の側面は、後述する基体との密着性等を考慮して、図１Ｂに示すように、湾曲に加工されており、その一部に突起部Ｘを有している。この突起部Ｘは、導電部材の上側又は下側に設けることが適しており、上側及び下側の双方に設けることが好ましい。これにより導電部材が基体から脱落することを有効に、特に上側及び下側の双方に設けた場合には、上下方向のいずれにおいても、有効に防止することができる。
突起部Ｘは、導電部材の周囲の任意の位置に設けることができ、例えば、上面視四角形の導電部材の対向する２つの側面にのみ設ける等、部分的に設けてもよいが、導電部材の周囲全体に渡って形成していることが好ましい。これにより、確実に基体からの脱落を防止することができる。
湾曲の程度は特に限定されるものではなく、用いる導電部材の材料、基体の材料等を考慮して、適宜調整することができる。
【００２８】
なお、図１Ａに示すように、導電部材１０１、１０２の側面Ｓは、全てが基体１０６で被覆されている、つまり、光半導体装置１００の側面から離間するように設けられることが適している。これにより、切断によって個片化した光半導体装置を得る際に、切断刃が導電部材と接触しないように切断できるため、切断が容易となる。
ただし、導電部材は、その側面の一部において、光半導体装置１００の外表面を形成するよう、つまり、光半導体装置１００の側面に達するように設けられていてもよい（図示せず）。これにより、発光素子が搭載される導電部材の面積を大きくし、かつ露出面を増加させることにより放熱性を向上させることができる。
【００２９】
導電部材は、互いに異なる材料によって形成されていてもよいが、同じ材料によって形成されていることが好ましい。これにより、より簡便に製造することができる。
例えば、銅、アルミニウム、金、銀、タングステン、鉄、ニッケル、コバルト、モリブデン等の金属又は合金（例えば、鉄−ニッケル合金、りん青銅、鉄入り銅、Ａｕ−Ｓｎ等の共晶はんだ、ＳｎＡｇＣｕ、ＳｎＡｇＣｕＩｎ等のはんだ等）、酸化物導電体（例えば、ＩＴＯ等）等が挙げられる。導電部材は、単層及び積層のいずれでもよい。導電部材は、鍍金であることが好ましく、鍍金の積層構造とすることがより好ましい。
【００３０】
半導体素子として発光素子を用いる場合、最上面（発光素子の載置側）には、発光素子からの光を反射可能又は高反射率、高光沢であるものが好ましい。具体的には可視域の反射率が７０％程度以上であるものが好ましい。このために、金、銀、銅、Ｐｔ、Ｐｄ、Ａｌ、Ｗ、Ｍｏ、Ｒｕ、Ｒｈ等が適しており、なかでもＡｇ、Ｒｕ、Ｒｈ、Ｐｔ、Ｐｄ等が好ましい。
表面光沢は、光沢度が０．５程度以上であることが適しており、１．０程度以上が好ましい。光沢度は、日本電色製  微小面色差計ＶＳＲ  ３００Ａを用い、４５°照射、垂直受光で得られる値である。
下面は、回路基板等への実装に有利なＡｕ、Ｓｎ、Ｓｎ合金、ＡｕＳｎ等の共晶はんだによる鍍金等が好ましい。
【００３１】
積層構造は、少なくとも３層構造であることがこのましい。
例えば、図２Ａに示すように、第１層１０（光半導体装置の外表面を形成する層、下層、支持基板と接触する層）として、回路基板等への実装に有利な材料、支持基板から剥離しやすい材料、具体的には、Ａｕ、Ｓｎ、Ｓｎ合金、ＡｕＳｎ合金等からなる層が挙げられる。膜厚は、例えば、１〜１０μｍ程度が例示される。
また、第１層１０の上に形成される第２層２０は、エッチングしやすいもの、導電性が高いものが好ましく、具体的には、Ｃｕが挙げられる。膜厚は、例えば、２０μｍ程度以上が適しており、２００μｍ程度以下が好ましい。この範囲とすることにより、容易に湾曲に加工することができ、樹脂を強固に固定することができる。
第２層２０の上に形成される第３層３０（最上層）は、光反射率が高く、導電性が高いもので形成されていることが好ましい。上記したものの他、Ａｕ、ＡｕＰｄ、ＮｉＰｄＡｕ等が適している。
なお、この積層構造には、１層以上の介在層（図２Ａにおいては図示せず）を適所に形成してもよい。具体的にはＮｉ、Ｐｄが挙げられる。介在層の膜厚は、例えば、０〜１００μｍ程度が適している。この範囲とすることにより、適当な強度及び熱伝導率を確保することができる。
積層構造の具体例としては、下面から上面（発光素子側）の順に、Ａｕ／Ｃｕ／Ａｇ、Ａｕ／Ｃｕ／Ｎｉ／Ａｇ、Ａｕ／Ｎｉ／Ｃｕ／Ａｇ、Ａｕ／Ｎｉ／Ｃｕ／Ｎｉ／Ａｇ等が挙げられる。湾曲構造は、主に、Ｃｕ層によって形成される。
【００３２】
複数の導電部材の膜厚は、互いに異なっていてもよいが、略等しい膜厚とするのが好ましい。具体的には２００μｍ程度以下が適しており、１００μｍ程度以下が好ましい。また、２５μｍ程度以上が適している。特に、１００μｍ程度以下とすることにより、従来から用いられているリードフレームでは実現できない極薄い厚みであるため、光半導体装置のより小型化・軽量化を図ることができる。
【００３３】
また、別の観点から、導電性部材は、上述した第１層１０、第２層２０及び第３層３０は、図２Ａに示すように、一断面において、第２層２０の幅ｙが、第１層１０の幅ｚ及び第３層３０の幅ｘよりも、小さいことが好ましい。このような幅を有することにより、第１層及び第３層の幅広部分が、結果的に側面から突出した形状となり、上述したように、樹脂に食い込んで、強固に固定することが可能となる。
介在層が設けられる場合には、その位置及び材料によって、介在層も、第１〜第３層の幅と同様又は異なる幅を有するように形成することができる。
【００３４】
（基体）
基体１０６は、発光素子１０３からの光を遮光可能な樹脂を含んでなり、導電部材１０２と導電部材１０１との間に配置されている。このような位置に遮光性の基体１０６を設けることにより、発光素子１０３からの光が、光半導体装置１００の下面側から外部に漏れ出すのを防止することができ、上面方向への光の取り出し効率を向上させることができる。また、光半導体装置１００の下面において、導電部材１０１、１０２が、その外表面として露出させることができ、従来のリードフレームのように、水平方向又は裏面からのリードの突出する構造とすることなく、また突出したリードを屈曲させて下方又は側面に引き回す構造とすることなく、より小型化・軽量化を図ることができる。
【００３５】
基体１０６を構成する樹脂は、特に限定されるものではなく、発光素子からの光が遮光可能なものであればよく、発光素子からの光を反射するものがより好ましい。また、後述する支持基板の線膨張係数との差が小さいものが好ましい。
基体を構成する樹脂として、例えば、熱硬化性樹脂、熱可塑性樹脂等の樹脂を用いることができる。具体的にはエポキシ樹脂組成物、シリコーン樹脂組成物、シリコーン変性エポキシ樹脂等の変性エポキシ樹脂組成物、エポキシ変性シリコーン樹脂等の変性シリコーン樹脂組成物、アクリル樹脂組成物、ポリイミド樹脂組成物、変性ポリイミド樹脂組成物等が挙げられる。
【００３６】
特に、特開２００６−１５６７０４の段落７３〜８１に記載されている樹脂、例えば、熱硬化性樹脂（エポキシ樹脂、変性エポキシ樹脂、シリコーン樹脂、変性シリコーン樹脂、アクリレート樹脂、ウレタン樹脂等）が好ましく、具体的には、トリグリシジルイソシアヌレート、水素化ビスフェノールＡジグリシジルエーテルからなるエポキシ樹脂と、ヘキサヒドロ無水フタル酸、３−メチルヘキサヒドロ無水フタル酸、４−メチルヘキサヒドロ無水フタル酸からなる酸無水物とを、エポキシ樹脂へ当量となるよう溶解混合した無色透明な混合物を含む固形状エポキシ樹脂組成物が好ましい。さらに、これら混合物１００重量部へ、硬化促進剤としてＤＢＵ（1,8-Diazabicyclo(5,4,0)undecene-7）を０．５重量部、助触媒としてエチレングリコールを１重量部、酸化チタン顔料を１０重量部、ガラス繊維を５０重量部添加し、加熱により部分的に硬化反応させＢステージ化した固形状エポキシ樹脂組成物が好適に挙げられる。このような樹脂には、所定の機能を持たせるため、拡散剤、顔料、蛍光物質、反射性物質、遮光性物質等を混合してもよい。
【００３７】
また、ＷＯ２００７／０１５４２６の段落２３〜５２に記載されているトリアジン誘導体エポキシ樹脂を含むエポキシ樹脂を必須成分とする熱硬化性エポキシ樹脂組成物が好ましい。
【００３８】
トリアジン誘導体エポキシ樹脂としては、１，３，５−トリアジン核誘導体エポキシ樹脂、特にイソシアヌレート環を有するエポキシ樹脂が適している。イソシアヌレート環を有するエポキシ樹脂は、耐光性や電気絶縁性に優れており、一つのイソシアヌレート環に対して、２価の、より好ましくは３価のエポキシ基を有することが好ましい。具体的には、トリス（２，３−エポキシプロピル）イソシアヌレート、トリス（α−メチルグリシジル）イソシアヌレート等を用いることができる。トリアジン誘導体エポキシ樹脂の軟化点は９０〜１２５℃であることが好ましい。このトリアジン誘導体エポキシ樹脂には、水素添加エポキシ樹脂や、その他のエポキシ樹脂等を併用してもよい。さらに、シリコーン樹脂組成物の場合、メチルシリコーンレジンを含むシリコーン樹脂が好ましい。
【００３９】
トリアジン誘導体エポキシ樹脂を用いる場合には、硬化剤として作用する酸無水物を用いるのが好ましい。酸無水物は、非芳香族であり、かつ、炭素−炭素二重結合を有さないものが好ましい。例えば、ヘキサヒドロ無水フタル酸、メチルヘキサヒドロ無水フタル酸、トリアルキルテトラヒドロ無水フタル酸、水素化メチルナジック酸無水物等が挙げられる。特に、メチルヘキサヒドロ無水フタル酸が好ましい。
また、酸化防止剤を用いることが好ましい。酸化防止剤としては、例えば、フェノール系、硫黄系酸化防止剤を使用することができる。また、硬化触媒は、当該分野で公知のものを使用することができる。
なお、これらの樹脂には、必要に応じて各種の添加剤を配合することができる。
【００４０】
熱硬化性樹脂は、１５０〜１９０℃（樹脂を成形する際の温度）にて、粘度が５〜５００Ｐａ・ｓのものが好ましく、より好ましくは１０〜２００Ｐａ・ｓであり、さらに好ましくは１５〜１００Ｐａ・ｓである。
これら樹脂には、充填材（フィラー）としてＴｉＯ２、ＳｉＯ２、Ａｌ２Ｏ３、ＭｇＯ、ＭｇＣＯ３、ＣａＣＯ３、Ｍｇ（ＯＨ）２、Ｃａ（ＯＨ）２等の微粒子等を添加してもよい。これらは単独で又は２種以上を組み合わせて用いてもよい。このような充填材を用いることにより、光の透過率を調整することができ、例えば、発光素子からの光の約６０％以上を遮光するよう、より好ましくは約９０％を遮光するように調節することができる。
【００４１】
特に、光半導体装置を照明等の用途に用いる場合は、反射させることによって遮光することが好ましい。そのため、発光素子からの光に対する反射率が６０％以上であるものが適しており、７０％以上反射するものが好ましく、８０％以上反射するものがより好ましく、９０％以上反射するものがさらに好ましい。
例えば、白色フィラー（例えば、ＴｉＯ２、ＳｉＯ２、Ａｌ２Ｏ３、ＭｇＯ、Ｓｂ２Ｏ３、Ａｌ（ＯＨ）３、ＢａＳＯ４、ＭｇＣＯ３、ＢａＣＯ３等を用いることが好ましい。この場合、基体を構成する全材料に対して、白色フィラーを１０〜３０ｗｔ％程度、好ましくは１５〜２５ｗｔ％配合することが適している。
【００４２】
ディスプレイ等に用いる場合であって、コントラストを向上させたい場合は、発光素子からの光の吸収率は６０％以上が適しており、９０％以上が好ましい。このような場合、充填材としては、黒色フィラー、例えば、アセチレンブラック、活性炭、黒鉛等のカーボン、酸化鉄、二酸化マンガン、酸化コバルト、酸化モリブデン等の遷移金属酸化物又は有色有機顔料等を目的に応じて利用することが好ましい。これらの化合物は、基体を構成する全材料に対して、１０〜５０ｗｔ％、好ましくは１５〜２５ｗｔ％配合することが適している。
【００４３】
また、充填材を用いることにより、光の透過率及び／又は反射率を調整することができるのみでなく、後述するように、基体の線膨張係数を調整するが可能となる。
つまり、基体は、導電部材の線膨張係数との差が小さくなるような線膨張係数に制御されていることが好ましい。例えば、基体は、導電部材の線膨張係数の±４０％の線膨張係数を有するような材料によって形成されていることが適しており、導電部材の線膨張係数の±２０％の線膨張係数であることが好ましい。これにより、個片化後の光半導体装置において、導電部材と基体とが剥離するのを抑制し、信頼性に優れた光半導体装置を得ることができる。
【００４４】
別の観点から、基体は、後述する個片化する前に除去（剥離）される支持基板の線膨張係数との差が小さくなるような線膨張係数に制御されていることが好ましい。例えば、基体は、支持基板の線膨張係数±３０％の線膨張係数を有するような材料によって形成されていることが適しており、支持基板の線膨張係数±１０％の線膨張係数であることが好ましい。これにより、支持基板と基体との残留応力を制御（緩和）することができ、個片化する前の光半導体装置の集合体の反りを少なくすることができる。これによって、導電性ワイヤの切断等内部損傷を低減し、個片化する際の位置ズレを抑制して歩留まりを向上させることができる。
【００４５】
さらに別の観点から、基体は、支持基板との線膨張係数の差が２０ｐｐｍ以下の線膨張係数を有するような材料によって形成されていることが適しており、１０ｐｐｍ以下であることがより好ましい。
このために、例えば、支持基板としてＳＵＳ板を用いる場合、基体中に充填材を７０ｗｔ％以上配合することが適しており、８５ｗｔ％以上配合することが好ましい。
また、基体は、導電部材との線膨張係数の差が２０ｐｐｍ以下の線膨張係数を有するような材料によって形成されていることが適しており、１０ｐｐｍ以下であることがより好ましい。
【００４６】
さらに、基体は、例えば、５〜３０×１０−６／℃の線膨張係数を有することが好ましい。このような線膨張係数を選択することにより、支持基板、導電性部材等の種類にかかわらず、通常、当該分野で使用される材料を利用することが可能となる。
【００４７】
基体１０６の厚さは、光半導体装置１００の下面側への光の漏れを防止できる厚さであればよい。特に、後述する封止部材１０４が、導電部材１０１、１０２と基体１０６との間に介在しない厚さ、つまり、導電部材の厚みと同等以上の厚みとすることが好ましい。
【００４８】
（被覆層）
導電部材１０１、１０２の上面には、導電部材の上面の一部を残して、被覆層が形成されていていてもよい。ここで、「導電部材の上面の一部を残して」とは、導電部材の上面において、被覆層に被覆されない領域が存在することを意味しており、上述したように、光半導体素子を載置する領域及びその近傍と、光半導体素子に電気的接続を取るための接続領域及びその近傍において、被覆層が形成されていないことを意味する。この被覆層に被覆されない領域は、光半導体素子の載置及び接続に必要最小限の大きさとすることが好ましい。
【００４９】
被覆層は、導電部材の上面での光半導体素子からの光の吸収を最小限にとどめて、より反射しやすくするためのものである。そのために、被覆層は、遮光性樹脂によって形成されていればよく、上述した基体を構成する材料と同一の材料で形成されていることが適している。
被覆層は、後述する封止樹脂からの酸素又は水分等の透過による導電部材の劣化に起因する光の吸収の増加を防止することもできる。そのために、基体とは別個に形成してもよいが、基体を形成する際に、基体と一体的に形成することが好ましい。これにより、基体との界面を実質的になくして、基体及び導電部材とより強固に結合させることができる。
また、この被覆層によって、基体を、発光素子に近い位置で厚くすることができるため、発光素子からの光が底面側に漏れ出すことを抑制することができ、より効率よく光を反射させることができる。
【００５０】
特に、被覆層は、熱硬化性樹脂又はこれにフィラー等の添加剤を含有させた熱硬化性樹脂組成物によって形成されることが好ましい。このような樹脂は、加熱により顕著に粘度が低下して、導電部材の上面に流動して広がり、硬化することにより、薄膜状で均一な被覆層を形成することができる。
【００５１】
また、被覆層を構成する熱硬化性樹脂又はその樹脂組成物は、線膨張係数が、上述した値を示すものが好ましい。このような線膨張係数を示すものを用いることにより、製造過程における加熱、冷却ならびに光半導体装置の輸送、保管における温度変化、駆動時の発熱等によって、被覆層が、基体及び導電部材から剥離することを回避することができる。
【００５２】
被覆層の厚みは特に限定されるものではなく、その材料、光半導体素子の大きさ、光半導体装置の大きさ等によって適宜調整することができる。例えば、光半導体素子の導電部材への実装高さ程度以下であることが適している。これにより、光半導体素子の上面のみから光が放出され、より効率よく光を取り出すことができる。具体的には、１２５μｍ程度以下が適しており、１００μｍ程度以下が好ましい。また、２５μｍ程度以上が適しており、５０μｍ程度以上が好ましい。
【００５３】
（封止部材）
封止部材は、導電部材及び基体の上面において、光半導体素子を被覆するものであり、発光素子、受光素子、保護素子、さらにこれらに対する導電性ワイヤ等の電子部品等を、塵芥、水分、外力等から保護する部材である。
【００５４】
封止部材の材料としては、発光素子からの光に対して透光性で、かつ、耐光性及び絶縁性を有するものが好ましい。具体的には、シリコーン樹脂組成物、変性シリコーン樹脂組成物、エポキシ樹脂組成物、変性エポキシ樹脂組成物、アクリル樹脂組成物等、シリコーン樹脂、エポキシ樹脂、ユリア樹脂、フッ素樹脂及びこれらの樹脂を少なくとも１種以上含むハイブリッド樹脂、ガラス、シリカゾル等の無機物等が挙げられる。
【００５５】
封止部材は、着色剤、光拡散剤、光反射材、各種フィラー、波長変換材（例えば、蛍光体）等を含有していてもよい。
【００５６】
封止部材は、光半導体装置に用いられる場合には、上述したように透光性を有するものが好ましいが、例えば、受光装置に用いられる場合、光の入射効率を高める、受光装置内部での２次反射を抑制する等の目的で、白又は黒色等の有色フィラーを含有していてもよい。特に、赤外線光半導体装置、赤外線検知装置等には、可視光の影響を避けるために黒色の有色フィラーを含有する封止部材を用いるのが好ましい。
【００５７】
また、半導体発光素子からの光の少なくとも一部を吸収して異なる波長を有する光を発する蛍光体を含有させていてもよい。
蛍光体としては、半導体発光素子からの光を、それより短波長に変換させるものでもよいが、光取り出し効率の観点から長波長に変換させるものが好ましい。蛍光体は、１種の蛍光体を含有する単層、２種以上の蛍光体が混合された単層、２種以上の蛍光体が別々の層に含有された２層以上の積層、２種以上の蛍光物質等がそれぞれ混合された単層の２層以上の積層のいずれであってもよい。
【００５８】
蛍光体としては、例えば、Ｅｕ、Ｃｅ等のランタノイド系元素で主に賦活される窒化物系蛍光体・酸窒化物系蛍光体、より具体的には、Ｅｕ賦活されたα又はβサイアロン型蛍光体、各種アルカリ土類金属窒化シリケート蛍光体、Ｅｕ等のランタノイド系の元素、Ｍｎ等の遷移金属系の元素により主に賦活されるアルカリ土類金属ハロゲンアパタイト蛍光体、アルカリ土類のハロシリケート蛍光体、アルカリ土類金属シリケート蛍光体、アルカリ土類金属ホウ酸ハロゲン蛍光体、アルカリ土類金属アルミン酸塩蛍光体、アルカリ土類金属ケイ酸塩、アルカリ土類金属硫化物、アルカリ土類金属チオガレート、アルカリ土類金属窒化ケイ素、ゲルマン酸塩、Ｃｅ等のランタノイド系元素で主に賦活される希土類アルミン酸塩、希土類ケイ酸塩又はＥｕ等のランタノイド系元素で主に賦活される有機及び有機錯体等が挙げられる。なかでも、Ｃｅ等のランタノイド系元素で主に賦活される希土類アルミン酸塩蛍光体である、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２の組成式で表されるＹＡＧ系蛍光体、Ｙの一部又は全部をＴｂ、Ｌｕ等で置換したＴｂ３Ａｌ５Ｏ１２：Ｃｅ、Ｌｕ３Ａｌ５Ｏ１２：Ｃｅ等が好ましい。
【００５９】
封止部材は、単層構造でもよいし、封止部材の材料又は添加剤の種類又は量等が異なる積層構造でもよい。
【００６０】
封止樹部材の形状は、特に限定されるものではなく、上記素子及び電子部品を完全に被覆する形状であればよい。また、配光特性等を考慮して、例えば、上面を凸状レンズ形状、凹状レンズ形状、フレネルレンズ形状等としてもよいし、別個にレンズ形状の部材を併設してもよい。
【００６１】
また、封止部材の全部又は一部に蛍光体を含有させて板状又はドーム状等にしてもよいし、別個に板状又はドーム状の部材を併設してもよい。例えば、ガラス、樹脂組成物等他の成形体に蛍光体を塗布したもの；蛍光体含有ガラス、ＹＡＧ焼結体、ＹＡＧとＡｌ２Ｏ３、ＳｉＯ２、Ｂ２Ｏ３等の焼結体、無機融液中でＹＡＧを析出させた結晶化無機バルク体等の蛍光体含有成形体が挙げられる。
【００６２】
（光半導体素子）
光半導体素子は、同一面又は異なる面に正負電極が形成された半導体層の積層体によって構成される素子であり、例えば、発光素子又は発光ダイオード、受光素子等を包含する。発光素子の組成（半導体層の材料、混晶度）、発光色（発光波長）、大きさ、個数等は目的に応じて適宜選択することができる。
【００６３】
受光素子としては、フォトＩＣ、フォトダイオード、フォトトランジスタ、ＣＣＤ（電荷結合素子）イメージセンサー、ＣＭＯＳイメージセンサー、Ｃｄセル等が挙げられる。
また、発光素子及び／又は受光素子等を単独で又は２種以上を組み合わせて搭載してもよい。
【００６４】
（接合部材）
光半導体素子を、導電部材上に載置し、接続させるために、接合部材が用いられる。結合部材は、導電性接合部材及び絶縁性接合部材のいずれでもよい。例えば、光半導体素子の基板が絶縁基板である場合、具体的には、サファイア上に窒化物半導体層を積層させた半導体発光素子の場合、接合部材は絶縁性及び導電性のいずれでもよい。ＳｉＣ基板等の導電性基板である場合は、導電性接合部材を用いることで導通を図ることができる。
【００６５】
絶縁性接合部材としては、エポキシ樹脂組成物、シリコーン樹脂組成物、ポリイミド樹脂組成物及びその変性樹脂、ハイブリッド樹脂等を用いることができる。これらの樹脂を用いる場合は、半導体発光素子からの光や熱による劣化を考慮して、発光素子裏面にＡｌやＡｇ膜等の反射率の高い金属層及び／又は誘電体反射膜を設けることが好ましい。
【００６６】
導電性接合部材としては、銀、金、パラジウム等の導電性ペースト、Ａｕ−Ｓｎ共晶等のはんだ、低融点金属等のろう材等を用いることができる。
また、接合部材のうち、特に透光性の接合部材を用いる場合は、その中に半導体発光素子からの光を吸収して異なる波長の光を発光する蛍光部材を含有させてもよい。
【００６７】
（導電性ワイヤ）
導電性ワイヤは、光半導体素子の電極と、導電部材とを電気的に接続するものであり、通常、金、銅、白金、アルミニウム等の金属及びそれらの合金を用いたワイヤが用いられる。特に、熱抵抗等に優れた金を用いるのが好ましい。
【００６８】
（突出部材）
隣接する第２の導電部材１０１と第１の導電部材１０２の間には、発光素子１０３から離間する位置において、第２の導電部材１０１及び第１の導電部材１０２の上面ならびに発光素子１０３の上面よりも高い突出部材１０６ｃを有している。
この突出部材１０６ｃは、図１Ｂに示すように、上面に向かって広がるような凹部として形成されている。
このように、内面を傾斜のある面とするようにすることで、光を光半導体装置の上面方向へ反射させることができる。従って、光半導体装置２００の側面側に光が放出されるのを抑制し、上面方向に効率的に光を取り出すことができる。
【００６９】
＜実施の形態２：光半導体装置の製造方法１＞
本発明の光半導体装置の製造方法について、図面を用いて説明する。図１Ｃ、図１Ｄは、光半導体装置の集合体１０００を形成する工程を説明する図であり、この集合体１０００を切断して個片化することで、実施の形態１において説明した光半導体装置１００を得ることができる。
【００７０】
（ａ）工程
まず、図１Ｃ（ａ）に示すように、支持基板１０７０を準備する。
（支持基板）
支持基板は、導電部材を形成するために用いられる板状又はシート状の部材であり、光半導体装置を個片化する前に除去されるため、光半導体装置には具備されていない部材である。
支持基板としては、特に限定されず、導電性を有する基板であることが好ましい。例えば、ＳＵＳ、鉄、銅、銀、コバール、ニッケル板等の金属板、ポリイミド等の絶縁性基板にスパッタ法及び蒸着法等によって導電膜を形成したもの、導電膜等を貼り付け可能な絶縁性基板等が挙げられる。
【００７１】
支持基板は、工程の最終段階において除去するため、屈曲が容易な材料を用いることが好ましい。また、形成する導電部材の表面光沢を上げるために、支持基板表面は平滑であることが好ましい。例えば、支持基板としてＳＵＳを用いる場合は、３０２等の結晶粒界の比較的小さな３００番台のＳＵＳを用いることが適している。また、寸法精度が要求される場合には、線膨張係数の低い４００番台を使用することが好ましい。膜厚は、例えば、１０μｍ〜３００μｍ程度が挙げられる。
また、後述する樹脂による成形後の反りを緩和するためにスリット、溝、波形状の加工が施されていてもよい。
【００７２】
支持基板上には、互いに離間する複数の開口部を有する保護膜を形成する。
保護膜の形成方法は、当該分野で公知の方法、例えば、フォトレジスト及びエッチング工程によって行うことができる。
まず、図１Ｃ（ａ）に示すように、支持基板１０７０上に、保護膜としてレジスト１０８０を塗布する。このレジスト１０８０の厚みによって後に形成される導電部材の厚みを調整することができる。例えば、レジストの厚みは、１０〜２００μｍ程度、例えば、１００μｍとすることができる。ここでは、支持基板１０７０の上面（第１の導電部材等を形成する面）にのみレジスト１０８０を設けているが、下面（反対側の面）に形成してもよい。その場合、反対側の面のほぼ全面にレジストを設けることで、導電部材を鍍金で形成する場合に、下面に導電部材が形成されるのを防ぐことができる。
【００７３】
保護膜がレジストの場合、ポジ型及びネガ型のいずれを用いてもよい。また、スクリーン印刷により形成し得るレジスト、シート状のレジスト（いわゆるドライフィルムレジスト）を貼り付ける等の方法を用いてもよい。
【００７４】
塗布したレジストを乾燥し、その上方に、互いに離間する開口部を複数有するマスク１０９０を直接又は間接的に配置し、図中の矢印のように紫外線を照射して露光する。ここで用いる紫外線は、レジスト１０８０の感度等によって適した波長を選択することができる。
その後、エッチング剤で処理し、図１Ｃ（ｂ）に示すように、開口部Ｋを有するレジスト１０８０を形成する。
【００７５】
（ｂ）工程
次いで、レジスト１０８０の開口部Ｋ内に、図１Ｃ（ｃ）に示すように、導電部材１０１０を形成する。ここでの導電部材１０１０は、レジスト１０８０の厚みと同じか、それよりも薄い厚みで形成する。
【００７６】
導電部材は、鍍金によって形成することが好ましい。鍍金の材料、積層構造、条件等は、当該分野で公知の方法によって適宜調整することができる。例えば、まず、保護膜の濡れ性の改善及び支持基板表面の活性化のために、酸性クリーナ等を用いて前処理を行い、任意に、さらに水洗、酸洗浄等を行い、支持基板上に積層めっきを行う方法が挙げられる。
【００７７】
具体的に、例えば、Ａｕ−Ｃｕ−Ｎｉ−Ａｇの順に積層めっきを行う方法を表１に示す。
【表１】
2011029420.tif 000003
【００７８】
まず、酸性クリーナで前処理を行う。前処理は、室温〜５０℃程度の範囲で行うことが好ましい。酸性クリーナは、市販品を用いることができる。酸溶液としては、希硫酸、希塩酸、希硝酸等が挙げられる。また、この酸洗において支持基板表面をエッチング粗化することでめっき密着性向上が期待できる。
続いて、支持基板上に、Ａｕ−Ｃｕ−Ｎｉ−Ａｇの順にめっきを行う。
Ａｕは、支持基板の剥離後に電極として接合面になることから、実装の容易を考慮して形成する。膜厚は、例えば、０．１〜１．０μｍ程度が適している。なお、Ａｕめっき前にストライク浴にて処理することで、密着性をコントロールすることができる。
Ｃｕは、プリント配線板向けに市販されている硫酸銅めっき浴が好ましい。支持基板の表面状態に左右されずレベリング剤効果により平坦で光沢ある表面形成できる。膜厚は、３０〜１００μｍ程度が適している。
【００７９】
Ｎｉめっきは、低応力・厚膜電鋳形成に優れるスルファミン酸浴が好ましい。また、添加剤による光沢膜を５〜２０μｍ程度形成することがより好ましい。Ｎｉ膜は、Ｃｕ拡散を防止するバリヤ、後のエッチングでのマスクとしても機能し得る。
Ａｇめっきは、無光沢〜高光沢まで形成可能な浴によって、短時間で行うことが好ましい。膜厚は、２〜５μｍ程度が適している。
めっき後に、支持基板及びめっき膜を水洗することが好ましく、支持基板及びめっき膜を乾燥してもよい。
【００８０】
なお、導電部材は、鍍金のみならず、蒸着、スパッタ法によって形成してもよい。また、上記めっきを組み合わせてＡｕ−Ｎｉ−Ｃｕ−Ｎｉ−Ａｇと積層してもよい。
【００８１】
（ｃ）工程
導電部材の形成後、図１Ｃ（ｃ’）に示すように、保護膜であるレジスト１０８０を洗浄して除去する。これにより、互いに離間する導電部材１０１０を形成する。レジストは、例えば、水酸化ナトリウム等のアルカリ溶液によって除去することができる。
【００８２】
（ｄ）工程
次いで、図１Ｃ（ｄ）に示すように、導電部材の側面を湾曲に加工する。つまり、保護膜を除去することにより、導電部材の側面が露出されるため、この側面を加工する。この際の加工は、当該分野で公知の方法、例えば、異方性ドライエッチング、ウェットエッチング等を用いて行うことができる。なかでも、積層構造の鍍金のうちの一部のみをエッチングし得るエッチャントを用いたウェットエッチングを行うことが好ましい。
このウェットエッチングのエッチャント、エッチング条件等は、鍍金の材料等によって適宜調整することができる。特に、浸漬処理、スプレー等が有利である。
【００８３】
例えば、エッチャントとして、主にＣｕを湾曲に加工するために、過硫酸塩又は過酸化水素と無機酸、塩化鉄又は塩化銅と無機酸、アンモニア銅錯塩とアンモニウム塩等からなる一般的な銅ソフトエッチング液を用いることが適している。これにより、例えば、１０〜３０μｍのサイドエッチにより湾曲を形成することができる。エッチングの処理の条件は、過硫酸塩又は過酸化水素と無機酸では２５〜３５℃で５〜２０分、塩化鉄又は塩化銅と無機酸では４０〜５０℃で３〜２０分、アンモニア銅錯塩とアンモニウム塩では２５〜５０℃で１０〜５０分などである。
【００８４】
同様にＮｉもＣｕレジストとしての機能だけでなく過酸化水素と無機酸など一般的な薬液でエッチングしＣｕ・Ｎｉ両方の形状をコントロールすることができる。
なお、ウェットエッチングを行う前に導電部材の表面をレジスト等で保護してもよい。
【００８５】
（ｅ）工程
図１Ｄ（ａ）に示すように、導電部材１０１０の間に、発光素子からの光を反射可能な基体１０６０ａを形成する。
基体１０６０の形成は、遮光性の熱硬化性樹脂を加熱して粘度を低下させた後、導電部材１０１０が形成された支持基板１０７０の全上面にトランスファモールド、圧縮成形、射出成形等により形成することができる。加熱温度及び加熱時間は、適宜調整することができる。これにより、厚み１００μｍ程度の基体を形成することができる。
【００８６】
このような工程により、熱硬化性樹脂の特性を利用して、薄膜状にもかかわらず、導電部材１０１０と強固に密着した基体１０６０を、簡便にかつ精度よく形成することができる。
突出部材１０６０ｃは、金型を用いたトランスファモールド等によって、図１Ｄ（ａ）に示すように形成することができる。なお、このトランスファモールドの際に、基体１０６０ａを同時に形成してもよい。
基体１０６０ａ及び突出部材１０６０ｃは、同様の材料で形成することが好ましいが、目的や用途に応じて、異なる遮光性樹脂を用いてもよい。
【００８７】
（ｆ）工程
図１Ｄ（ｂ）に示すように、突出部材１０６０ｃに囲まれた領域の導電部材１０１０上に発光素子１０３０を載置させ、導電性ワイヤ１０５０を、同じ突出部材１０６０ｃで囲まれた領域の導電部材１０１０の上面に、接合部材（図示せず）を用いて接合し、導電性ワイヤ１０５０を用いて導電部材１０１０に接合する。この接合は、当該分野で公知の材料及び方法を利用して行うことができる。
【００８８】
なお、封止部材１０４０は、突出部材１０６０ｃと略同一高さに設けたが、突出部材よりも低く又は高くなるよう形成してもよい。また、このように上面が平坦な面としてもよいし、中央が凹んだ又は突出したような曲面状に形成してもよい。
【００８９】
（ｇ）工程
発光素子１０３０、図１Ｄ（ｃ）に示すように、導電性ワイヤ１０５０を被覆するように封止部材１０４０をトランスファモールド、ポッティング、印刷等の公知の方法によって形成する。
【００９０】
（ｈ）工程
封止部材１０４０を硬化後、図１Ｄ（ｃ）に示すように、支持基板１０７０を剥離して除去する。この支持基板の剥離は、基体１０６０ａの形成後、発光素子１０３０の搭載の前に行ってもよい。つまり、（ｇ）の基板除去工程は、（ｃ）以降のいずれの段階、例えば、（ｄ）工程の後に行ってもよい。
【００９１】
（ｉ）工程
図１Ｃ（ｄ）に示す破線部、つまり、突出部材１０６０ｃを切断するような位置で切断することで個片化し、図１Ａに示すような光半導体装置１００とする。ここでは、突出部材１０６０ｂを切断し、封止部材１０４０が切断されないような位置としていることで、光の取り出し方向を、光半導体装置１００の上方向のみに限定することができる。これにより、上方向への光の取り出しが効率よく行われる。ここでは、突出部材１０６０ｃを切断しているが、封止部材１０４０を切断する位置で切断してもよい。また、導電部材を含む位置で切断すると、光半導体装置の側面にも導電部材が露出しているようになり、はんだ等が接合し易くなる。
個片化の方法としては、ブレードによるダイシング、レーザ光によるダイシング等種々の公知の方法を用いることができる。
【００９２】
図１Ｄ（ｄ）では、導電部材を含む位置で切断しているが、これに限らず、導電部材から離間する位置、つまり、導電部材を切断することなく封止部材１０４０を切断してもよい。
この場合には、切断されるのが基体や封止部材等の樹脂のみとなるため、導電部材と樹脂とを合わせて切断することに比較して容易に切断することができる。
【００９３】
このように、支持基板を用いて導電部材を形成し、その後、導電部材の側面を加工するという簡便な方法によって、極薄膜状の導電部材と基体とを強固に密着させることができる。これによって、より小型化・軽量化した精度の高い光半導体装置を、歩留まりよく製造することができる。
【００９４】
また、支持基板を用いて導電部材を形成し、その後、支持基板を除去するという一連の工程によって光半導体装置を製造する場合には、従来のようなリードフレームを用いたり、リードとして、水平方向からリードを突出させたり、屈曲させたりする構成のリード形状に加工したりするものと比較して、飛躍的に歩留まりを向上させることができる。つまり、通常、１単位の光半導体装置を製造するためのリードとして、突出及び／又は屈曲させる長さを確保して、リード上に光半導体素子が配置されるが、本発明では、光半導体装置の製造の初期段階から、１単位の光半導体装置が占有する面積を、上述した突出及び／又は屈曲等の長さを確保することなく、最小限に設定することができる。そのため、１つの所定の大きさの支持基板での光半導体装置の製造数を飛躍的に増大させることができる。
【００９５】
通常、リードフレームは、巻回体として供給されるため、使用に際して平坦化しても、わずかな湾曲が残存することとなる。そのため、製造工程におけるレジストの塗布、パターニング、金型への挟持、封止などの工程において、湾曲に起因する精度の低減、樹脂の漏れなどが発生することとなる。しかし、本発明では、巻回体として供給することのない、所定の大きさの平坦な支持基板を利用することができるため、上述した製造工程における不具合を回避して、より一層の歩留まり増加を図ることができる。
【００９６】
＜実施の形態３：導電部材の積層構造１＞
実施の形態１における第１及び第２導電部材を、図２Ｂ（ａ）に示したように、支持基板上１０７０に、Ａｕからなる第１層１１、Ｎｉからなる介在層１１ａ、Ｃｕからなる第２層２１、Ｎｉからなる介在層２１ａ、Ａｇからなる第３層３１の順に積層した以外は、実施の形態１と同様の構成とした。
このような構成により、適当な強度を確保することができる。
【００９７】
＜実施の形態４：導電部材の積層構造２＞
実施の形態１における第１及び第２導電部材を、図２Ｂ（ｂ）に示したように、支持基板１０７０上の保護膜１０８０の間に、Ａｕからなる第１層１２、Ｎｉからなる介在層１２ａ、Ｃｕからなる第２層２２を順次積層し、さらに、保護膜１０８０の一部領域も被覆するように、Ｎｉからなる介在層２２ａ、Ａｇからなる第３層３２の順に積層した以外は、実施の形態１と同様の構成とした。
これにより、図２Ｂ（ｂ’）に示したように、上側にオーバーハングを有する形状とし、その後、図２Ｂ（ｃ）に示したように、側面が湾曲加工された第２層２３を有する導電部材を形成した。このような構成により、導電部材と基体とが剥離するのを抑制し、信頼性に優れた光半導体装置を得ることができる。    
【産業上の利用可能性】
【００９８】
本発明の光半導体装置の製造方法は、小型で軽量であって、且つ、光取り出し効率の高い光半導体装置や、コントラストに優れた光半導体装置を容易に得ることができる。これらの光半導体装置は、各種表示装置、照明器具、ディスプレイ、液晶ディスプレイのバックライト光源、デジタルビデオカメラ、ファクシミリ、コピー機、スキャナ等における画像読取装置、プロジェクタ装置等の種々の装置に広範に利用することができる。
【符号の説明】
【００９９】
１０、１１、１２、１３  第１層
２０、２１、２２、２３  第２層
３０、３１、３２、３３  第３層
１１ａ、１２ａ、１３ａ、２１ａ、２２ａ、２３ａ  介在層
１００  光半導体装置
１０１、１０２  導電部材
１０３  光半導体素子（発光素子）
１０４  封止部材
１０５、１０５’  導電ワイヤ
１０６ａ  基体
１０６ｃ  突出部材
１０００  光半導体装置の集合体
１０１０  導電部材
１０３０  光半導体素子（発光素子）
１０４０  封止部材
１０５０  導電性ワイヤ
１０６０ａ  基体
１０６０ｃ  突出部材
１０７０  支持基板
１０８０  保護膜（レジスト）
１０９０  マスク
Ｘ  突起部
【図１Ａ】
2011029420.tif 000004
【図１Ｂ】
2011029420.tif 000005
【図１Ｃ】
2011029420.tif 000006
【図１Ｄ】
2011029420.tif 000007
【図２Ａ】
2011029420.tif 000008
【図２Ｂ】
2011029420.tif 000009